(57)【要約】アセタールホモポリマー樹脂でできた射出成形歯冠。歯冠の大量生産方法についても開示する。
2004534568.tif 000002
【特許請求の範囲】
【請求項１】
アセタールホモポリマー樹脂でできた射出成形歯冠。
【請求項２】
垂れ下がった側面が形成されている請求項１記載の射出成形歯冠。
【請求項３】
前記垂れ下がった側面の少なくとも１つの面はアンダーカット部を有する請求項２記載の射出成形歯冠。
【請求項４】
前記垂れ下がった側面は弾性を有する請求項２記載の射出成形歯冠。
【請求項５】
前記垂れ下がった側面は弾性を有する請求項３記載の射出成形歯冠。
【請求項６】
複数要素の型を提供する工程と、
前記複数要素の型を用いて、アセタールホモポリマー樹脂から歯冠を射出成形する工程と、
有する歯冠の大量生産方法。
【請求項７】
前記複数要素の型はイジェクタを有し、
前記イジェクタを動作させて、前記複数要素の型を開いた後に成形歯冠を排出する工程、
をさらに有する請求項６記載の方法。
【請求項８】
複数要素の型を用いる前記工程は、垂れ下がった側面を有する前記歯冠を形成する工程を含む請求項６記載の方法。
【請求項９】
複数要素の型を用いる前記工程は、垂れ下がった側面を有する前記歯冠を形成する工程を含む請求項７記載の方法。
【請求項１０】
前記垂れ下がった側面の少なくとも１つの面はアンダーカット部を有する請求項８記載の方法。
【請求項１１】
前記垂れ下がった側面の少なくとも１つの面はアンダーカット部を有する請求項９記載の方法。
【請求項１２】
前記垂れ下がった側面は弾性を有する請求項８記載の方法。
【請求項１３】
前記垂れ下がった側面は弾性を有する請求項９記載の方法。
【発明の詳細な説明】
【技術分野】
【０００１】
本発明は、人工義歯に関し、特に歯冠に関する。
【背景技術】
【０００２】
次の米国特許公報は、当該技術の現状を示していると考えられる。
【特許文献１】
米国特許第４,１２９,９４６号
【特許文献２】
米国特許第５,５５２,３９０号
【特許文献３】
米国特許第５,４８７,６６３号
【特許文献４】
米国特許第５,６２４,２６１号
【特許文献５】
米国特許第５,７０９,５４８号
【特許文献６】
米国特許第６,１０６,２９５号
【発明の開示】
【発明が解決しようとする課題】
【０００３】
本発明は、特に小児歯科において大きな虫歯病変を有する乳歯および永久大臼歯の治療に有益な、大量生産で歯色付きの既製の歯冠を提供することを目的とする。
【課題を解決するための手段】
【０００４】
本発明の好適な実施の形態によれば、ポリオキシメチレン（ＰＯＭ）熱可塑性ホモポリマーを含むアセタールホモポリマーでできた射出成形歯冠が提供される。
【０００５】
本発明の好適な実施の形態によれば、前記射出成形歯冠には、少なくとも１つの面がアンダーカット部を有する垂れ下がった側面が形成されている。
【０００６】
好ましくは、前記垂れ下がった側面は弾性を有する。
【０００７】
また、本発明の好適な実施の形態によれば、複数要素の型を提供する工程と、前記複数要素の型を用いて垂れ下がった側面（これの少なくとも１つの面はアンダーカット部を有する）を有する歯冠を射出成形する工程とを有する、歯冠の大量生産方法が提供される。
【０００８】
本発明の好適な実施の形態によれば、前記複数要素の型は、前記複数要素の型を開いた後に成形歯冠を排出する動作を行うイジェクタを有する。
【発明を実施するための最良の形態】
【０００９】
本発明は、添付の図面と共に次の詳細な説明によってもっと十分に理解されるであろう。
【００１０】
ここでは、アセタールホモポリマー樹脂でできた歯冠を示す概略図である図１、および、図１の歯冠の図１のII−II線に沿う断面図である図２を参照する。
【００１１】
図１および図２に示すように、本発明の好適な実施の形態によれば、アセタールホモポリマー樹脂でできた射出成形歯冠１０が提供される。この歯冠の好適な材料は、デュポン社から市販されているアセタールホモポリマー樹脂（ＤＥＬＲＩＮ(R)）である。
【００１２】
図１および図２から容易に分かるように、歯冠１０は、大体従来と同じように歯の形に成形された上面１２と、少なくとも１つの面がアンダーカット部１６を有する垂れ下がった側面１４とで形成されている。好ましくは、側面１４は弾性を有する。歯冠１０は、大きな虫歯病変を有する乳歯および永久大臼歯の治療の一部として、患者、通常は小児の口に歯科用セメントを用いるなど従来の方法によって、容易に取り付けることができる。本発明の特徴は、歯冠１０が患者の歯に大体マッチする色を有することである。
【００１３】
本発明に係る歯冠は、高い引張強さ、高い耐衝撃性と剛性、優れた疲労耐久性と耐湿性、優れた寸法安定性、十分な弾性、ならびに耐クリープ性を有することを特徴とする。また、本発明に係る歯冠は、自然な生活歯の外観を呈している。
【００１４】
ここでは、それぞれ、本発明の好適な実施の形態に係る、３つの動作段階における、アセタールホモポリマー樹脂から歯冠を製造する装置の概略図である図３Ａ、図３Ｂ、図３Ｃを参照する。
【００１５】
図３Ａ、図３Ｂ、図３Ｃに示すように、歯冠１０は、上部型要素２２、下部型要素２４、およびイジェクタ２６によって規定される型穴２０内において作られる。イジェクタ２６は、内部型要素３２の一部を形成している。
【００１６】
図３Ａは、上部型要素２２が下部型要素２４およびイジェクタ２６と密に係合している成形段階を示している。歯冠１０は、イジェクタ２６上に作られ、アセタールホモポリマー樹脂材料を、アセタールホモポリマーの供給源（図示せず）から、上部型要素２２内に形成された通路３０を介して、型穴２０に注入することによって成形される。
【００１７】
図３Ｂは、初期リリース段階を示し、ここでは、下部型要素２４を上部型要素２２から分離して、成形歯冠１０の型穴２０からの取り出しを可能にする。
【００１８】
図３Ｃは、排出段階を示し、ここでは、イジェクタ２６が、ピストン２８により駆動されて、下部型要素２４に対して上方へ移動し、歯冠１０を型穴２０から押し出す。垂れ下がった側面１４は弾性を有するため、アンダーカット部１６の存在にもかかわらず、イジェクタ２６を動かすことで、内部型要素３２を歯冠１０から取り外すことができる。
【００１９】
当業者にとって当然のことながら、本発明は特に上記に記載されたものに限定されない。むしろ、本発明は、上記の様々な特徴のコンビネーションとサブコンビネーションの両方、ならびに、当業者が本明細書を読んで想到し得る、従来技術でない変更例を含んでいる。
【図面の簡単な説明】
【００２０】
【図１】アセタールホモポリマーでできた歯冠を示す概略図
【図２】図１の歯冠の図１のII−II線に沿う断面図
【図３Ａ】本発明の好適な実施の形態に係る、１つの動作段階における、アセタールホモポリマー樹脂から歯冠を製造する装置を示す概略図
【図３Ｂ】本発明の好適な実施の形態に係る、他の動作段階における、アセタールホモポリマー樹脂から歯冠を製造する装置の概略図
【図３Ｃ】本発明の好適な実施の形態に係る、さらに他の動作段階における、アセタールホモポリマー樹脂から歯冠を製造する装置の概略図
【図１】
2004534568.tif 000003
【図２】
2004534568.tif 000004
【図３Ａ】
2004534568.tif 000005
【図３Ｂ】
2004534568.tif 000006
【図３Ｃ】
2004534568.tif 000007
【国際公開パンフレット】
2004534568.tif 000008
2004534568.tif 000009
2004534568.tif 000010
2004534568.tif 000011
2004534568.tif 000012
2004534568.tif 000013
2004534568.tif 000014
2004534568.tif 000015
2004534568.tif 000016
2004534568.tif 000017
【国際公開パンフレット（コレクトバージョン）】
2004534568.tif 000018
【国際調査報告】
2004534568.tif 000019